(57)【要約】      （修正有）【課題】セメントペースト、モルタル、コンクリートなどのセメント系に少量混入させることにより強度増加と高付着性能及び高防水性能をもたらす水溶液であるところのラバーズ・ウォーターを提供する。【解決手段】酢酸水溶液に粒状カルシウムを混合してよく撹拌した後、炭酸水素ナトリウムを少しずつ加えて反応溶解させて、カルシウムと酢酸の混合水溶液を作成し、これをろ過することにより得られるカルシウムイオン水に、さらに高分子を溶かして製造する。【選択図】なし【特許請求の範囲】
【請求項１】
容器に、水８００ｃｃをいれ、それに酢酸１００ｃｃを混入して酢酸水溶液を作製する。その酢酸水溶液にカルシウムの粉末４０ｇを混入して、完全に溶込ませ、カルシウムと酢酸の混合水溶液（今後イオン水と呼ぶ）を９００ｃｃ作製する。この９００ｃｃのイオン水の中から２００ｃｃを計り、水１２００ｃｃの中に入れて薄めた１４００ｃｃのイオン水を作製する。この薄めたイオン水１４００ｃｃに高分子１２０ｇを混入して、そのイオン水に高分子を溶込ませると、完全に溶液化して出来るラバーズ・ウォーターの製造方法。
【請求項２】
請求項１以外の配合比による場合、即ち、酢酸、カルシウムの粉末（全てのカルシウム）、高分子を含む、あらゆる組合せによる製造方法。
【発明の詳細な説明】
【発明の詳細な説明】
【技術分野】
【０００１】  ラバーズ・ウォーターの性能
阪神大震災、サンフランシスコ地震やスマトラ沖地震でも見られるように大平洋沿岸国は地震多発地帯であるため、多くの建造物が破壊され、それによって多くの犠牲者が出ている。このような犠牲者を無くする為には靭性があり耐震性に優れ、さらに付加価値のある建造物を作ることが急務である。特に、多くの国では耐震性や津波などに強い建造物として鉄筋コンクリート構造が普及している。この鉄筋コンクリート構造は耐震性に優れているが、大きな水平変形を生じるとせん断破壊を起こし建造物の全体破壊を起こす危険性も孕んでいる。この原因はコンクリート自身にねばりが無く脆性的な性質を持っているからである。
そこで、このコンクリートに、この度発明したラバーズ・ウォーターを水で５〜６倍に薄めてコンクリートを製造する際に用いると、コンクリートの骨材間及びセメント中に高分子が満たされるためコンクリートの粘性が増大する。従って、その効果は打込み後の鉄筋コンクリート構造全体にも反映されるため靭性をもった構造体になり、従来に無い性能をもつ鉄筋コンクリート構造と生まれ変わり、今までの脆性的なイメージを大きく替える画期的な発明であると考える。
また、このラバーズ・ウォーターを用いたコンクリートは骨材間に高分子が充満するためコンクリートにひび割れが生じにくく、その結果として透水性が小さくなり、さらにコンクリートの中性化を妨げるため長耐久性のある付加価値を持った鉄筋コンクリート構造体になる。さらに、ラバーズ・ウォーターで作ったモルタルは付着性が良いため、壁の下地、塗装や仕上げモルタル等にも使用でき、汎用的な機能をもつ溶液である。すなわち、この溶液は、例えばコンクリートやモルタルに少量混入するだけで次に示す性能を示すことがわかった。
▲１▼セメント系材料の圧縮強度の高強度化（特に、空気養生の場合）が計れる。
▲２▼セメント系材料の曲げ強度の高強度化（ねばり強さを含む）が計れる。
▲３▼モルタル及びセメントペ−ストの付着性能が高まる。
▲４▼高分子が混入しているため透水性が小さく防水性がある。そのため、窒素酸化物の浸透を少なくするため、中性化になりにくく、長耐久性のある性能を有する。
等の特性を示すことが、コンクリート、モルタル、セメントペースト及びセメント系材料の圧縮強度、曲げ強度、付着試験、吸水試験より確かめられた。
【発明の基本理念】
【０００４】ラバーズ・ウォーターの化学的な性質
従来のコンクリート及びモルタルは材料にセメント、砂利、砂、水、ＡＥ材、高減衰剤等を用いて製造されるが、その主目的は圧縮強度を高めることにあり、引張強度や曲げ強度については圧縮強度に比例して上昇する程度であり、曲げ強度や引張強度の上昇及び靭性に対しては殆ど関心が向けられていない現状である。そのため圧縮強度の高強度化に対して引張及び曲げ強度の強度及び靭性は非常に小さいものであった。それに対して、この度、発明した「ラバーズ・ウォーター」はイオン水に高分子を水溶液化したものである。その水溶液化したラバーズ・ウォーターの特徴はイオン水と高分子の働きによって分子間相互の結合力を高めるイオン重合法による働きや骨材相互の付着力を高める性質も合わせて持っていることが確かめられた。この理由は分子相互の結合力を妨げている分子間や骨材間に漂っている間隙水（余剰水）をイオン水と高分子の働きによって、その場所から取り除くため、分子間結合力や付着力がさらに高まり、セメントペースト中の分子や骨材の一体化（モルタルやコンクリートの密実化）を図る性質がモルタルやコンクリートの上側表面に上澄み液が溜まることからもわかる。その結果、ラバーズ・ウォーターは、コンクリート、モルタル、セメントペースト及びセメント系材料の圧縮強度、曲げ強度、付着強度試験及び吸水試験より確かめられた。
【ラバーズ・ウォーターの製造方法】
【０００５】  下記に示す製造方法は最適な製造方法の一つである。それについて述べる。
▲１▼酢酸：１００ｃｃ，水：８００ｃｃ，粒状カルシウム：４０ｇ，炭酸水素ナトリウム：４ｇ
▲２▼まず、水８００ｃｃに酢酸１００ｃｃを加えて、よく撹拌し酢酸水溶液を作る。
▲３▼この溶液に粒状カルシウム４０ｇを加え、よく撹拌した後、炭酸水素ナトリウムを反応状態をみながら少しづつ加えていき、約５時間反応させる。その結果粒状カルシウムは酢酸溶液中で小さな泡を立てながら２価のＣａイオンとして溶液中に溶込みカルシウムと酢酸の混合水溶液を作製する。
▲４▼このカルシウムと酢酸の混合水溶液をろ過すると無色透明の混合水溶液が９００ｃｃｃｃ得られる。
▲５▼この９００ｃｃのカルシウムと酢酸の混合水溶液から２００ｃｃを計り、さらに水１２００ｃｃを加える。
▲６▼この薄めたカルシウムと酢酸の混合水溶液に１２０ｇの高分子を混入する。
▲７▼この溶液を撹拌せずに数時間静置すると高分子は混合水溶液に溶込み始め、完全に水溶液化すると、ラバーズ・ウォーターが製造される
【分析結果と考察】
【０００６】  上述の方法によって作りだされた、この度発明のラバーズ・ウォーターの効果を検証するためにセメント：５２０ｇ、砂（５ｍｍ以下）：１０４０ｇ、水：３１２ｃｃを用いて下記の表１に示すような種類の３種類のモルタルを作り、その強度及び付着力を求めた。実験で用いた試験方法はＪＩＳ  Ｒ  ５２０１：セメントの物理試験方法にのっとって行ったものである。この中でラバーズ・ウォーターモルタルの１５％、３０％とは水３１２ｃｃに対する内割合を示したものである。また、付着試験の検証は、普通モルタル、イオン水混入モルタル、ラバーズ゛・ウォーター混入のモルタルをベニヤ板に塗り付けてその付着力を目視で行ったものである。また、吸水試験は三連型枠で作製した試験体を十分乾燥させた後、試験体の一部を水中に浸して、その重量測定を行って吸水量を測定して調べた。
【表１】
2008036610.tif 000002
2008036610.tif 000003
以上の表１及び図１、図２の結果から、曲げ強度及び圧縮強度の４週間強度の比較では、普通モルタルに対してラバーズ・ウォーター１５％〜３０％混入モルタルにおいて曲げ強度では３３％〜４０％の増加がみられ圧縮強度では５３％の強度増加がみられた。従って、ラバーズ・ウォーターを入れたモルタルは曲げ強度も圧縮強度もかなりの強度増加効果がみられた。
さらに、図１及び図２の傾向から、経過日数によってはさらに強度増加が期待できる。
また、これと同時に行った付着試験結果においても普通モルタルはベニヤ板に塗り付けると数時間で乾燥しバラバラに落ちてしまった。カルシウムイオン水混入モルタルはベニヤに塗り付けた時は十分付着していたが数日でベニヤの中央部分のモルタルが剥離した。それに対してラバーズ・ウォーター混入のモルタルは強固に付着し、落ちないだけでなく、ベニヤをかなりの角度をもって曲げても剥落はしない。これらのことから、付着に対してもかなりの効果が期待できる。
以上の実験結果より、ラバーズ・ウォーターの有効性は裏付けられた。